"1ビストリフルオロメチルベンゼンと2トリデカフルオロオクタンとを、1/2=1/99~99/1の質量比で、かつ両者の合計で溶剤全量中80質量以上の量で含む混合溶剤。前記1/2質量比が1/99~50/50である請求項1に記載の混合溶剤。前記1/2質量比が1/99~35/65である請求項1または2に記載の混合溶剤。前記1/2質量比が10/90~35/65である請求項1~3のいずれかに記載の混合溶剤。前記2以外の非引火性溶剤成分としてハイドロフルオロエーテルを含む請求項1~4のいずれかに記載の混合溶剤。前記1以外の引火性溶剤成分の溶剤全量中の量が1質量以下である請求項1~5のいずれかに記載の混合溶剤。請求項1~6のいずれかに記載の混合溶剤と、溶質としての含フッ素化合物とを含む表面処理剤。前記含フッ素化合物が、含フッ素重合体またはポリフルオロアルキル基含有のリン酸エステル化合物である請求項7に記載の表面処理剤。溶質濃度が20質量以下である請求項7または8に記載の表面処理剤。動粘度が1.0×10-5m2/s以下である請求項7~9のいずれかに記載の表面処理剤。請求項7~10のいずれかに記載の表面処理剤を使用したはんだ用フラックス這い上がり防止剤。請求項7~10のいずれかに記載の表面処理剤を使用した潤滑オイルの染み出し防止剤。請求項7~10のいずれかに記載の表面処理剤を使用した防水防湿コーティング剤。請求項7~10のいずれかに記載の表面処理剤を使用した電子部品用樹脂付着防止剤。請求項7~10のいずれかに記載の表面処理剤を使用した離型剤。請求項7~10のいずれかに記載の表面処理剤で被覆された基材。本発明は、溶解性の高いベンゾトリフルオライド類と非引火性フッ素系溶剤との混合溶剤で、その組成が非常に安定に維持できる混合溶剤の提供を目的とする。また、該混合溶剤の使用により、各種基材表面に撥水性、撥油性および撥IPA性を充分に付与し得るフッ素系表面処理剤の提供も目的とする。また、組成比を調整することにより非引火性とした該混合溶剤の提供も目的とする。本発明者は、上記課題を解決すべく検討するうちに、ビストリフルオロメチルベンゼンとHFCの1つであるトリデカフルオロオクタンを混合した場合に、広範囲の混合比で組成の変化が非常に少ない混合溶剤の提供できることを見出した。さらに、キシレンヘキサフルオライドとトリデカフルオロオクタンとの質量比で、トリデカフルオロオクタンが65質量以上であれば、引火点を持たない、つまり非引火性になることも見出した。なお、この引火点は、実施例では、混合溶剤の引火点とほぼ同等とみなすことができる0.2質量の希薄なフッ素系重合体濃度溶液表面処理剤について測定している。本発明は、1ビストリフルオロメチルベンゼンと2トリデカフルオロオクタンとを、1/2=1/99~99/1の質量比で、かつ両者の合計で溶剤全量中80質量以上の量で含む混合溶剤を提供する。前記1/2質量比は、好ましくは1/99~50/50、より好ましくは1/99~35/65、さらに好ましくは10/90~35/65であり、特に好ましくは20/80~35/65である。また、1と2の質量合計に対して、2の質量比が65以上であると、非引火性になる。前記混合溶剤は、溶剤全量中20質量以下の量で、上記1および2以外の溶剤成分を含むことができる。この場合、溶剤中の1以外の引火性溶剤成分の量は、溶剤全量中1質量以下であることが好ましい。2以外の非引火性溶剤成分としては、ハイドロフルオロエーテルが好ましい。また、本発明は、前記混合溶剤と、溶質としての含フッ素化合物とを含む表面処理剤を提供する。前記含フッ素化合物は、含フッ素重合体またはポリフルオロアルキル基含有のリン酸エステル化合物であることが好ましい。表面処理剤の溶質濃度は20質量以下であることが好ましい。表面処理剤の動粘度は、1.0×10-5m2/s以下であることが好ましい。本発明の表面処理剤は、はんだ用フラックス這い上がり防止剤、潤滑オイルの染み出し防止剤、防水防湿コーティング剤、電子部品用樹脂付着防止剤等および離型剤に使用することができる。本発明は、前記表面処理剤で被覆された基材も提供する。本発明は、含フッ素重合体の溶剤として、組成変化が非常に少ないフッ素系混合溶剤を提供し得る。また、一部の混合溶剤組成においては非引火性の混合溶剤の提供も可能とした。これらの混合溶剤を使用することで、各種基材表面に撥水性、撥油性および撥IPA性を充分に付与することができる優れたフッ素系表面処理剤の提供を可能とした。本発明で使用される1ビストリフルオロメチルベンゼンは、別名キシレンヘキサフルオライドとも称され、市販品として入手可能である。以下、XHFとも記す。なお、XHFは、位置異性体であるo-XHF1,2-ジトリフルオロメチルベンゼン、m-XHF1,3-ジトリフルオロメチルベンゼンおよびp-XHF1,4-ジトリフルオロメチルベンゼンのいずれか1種でもよく、これら2種以上の混合物でも構わない。本発明において、XHFとしては、m-XHFが好ましい。また、本発明で使用される2トリデカフルオロオクタンは、市販品としてCF3CF25CH2CH3が入手可能である。CF3CF25CH2CH3は、物質名HFC-76-13sfとしても扱われる。また、製品カタログなどではAC6000と記載されることもある。本発明の混合溶剤において、好ましくは1/99~50/50、より好ましくは1/99~35/65、さらに好ましくは10/90~35/65であり、特に好ましくは20/80~35/65である。また、1と2の質量合計を100としたとき、2の質量比が65以上であると混合溶剤が非引火性となる。本発明の目的を損なわない範囲であれば、上記特定成分1および2の混合溶剤に、他の溶剤成分を加えることができる。その場合、1および2の合計質量が、溶剤全量中の80質量以上であることが好ましく、90質量以上がより好ましく、95質量以上がさらに好ましい。他の溶剤成分は、特に限定されるわけではないが、フッ素系重合体の溶解性や表面張力への影響を考慮すると、フッ素系溶剤が好ましい。本発明の混合溶剤を非引火性溶剤とする場合は、1以外の引火性を有する溶剤成分は、溶剤全量中10質量以下であって引火性に影響を与えない範囲であれば特に限定されないが、好適範囲としては、溶剤全量中1質量以下である。また、2以外の非引火性溶剤を他の溶剤成分として用いる場合は、HFCおよびHFEなどが好ましく用いられる。特に温暖化係数GWPの低いHFEが好ましい。2以外の非引火性溶剤は、溶剤全量中20質量以下であれば特に限定されない。2以外の非引火性溶剤としては、具体的に以下のものが挙げられる。C6F13OCH3C6F13OC2H5C3F7OCH3C3F7OC2H5CF2HCF2CH2OCF2CF2HCF3OCF2CF2nOCF2mOCF2HC8F17OCH3C7F15OCH3C4F9OCH3C4F9OC2H5CF3CH2OCF2CH3CF3CH2OCF2CHF2およびこれらの混合物。上記例示中、添字mおよびnは各々1~20の整数を表し、アルキル骨格基は直鎖または分岐の態様を含む。本発明において、引火性とは、以下の手順で引火点測定を実施し引火点を持つことと定義する。各引火点測定方法はJIS-K-2265に定められている方法に従うものとする。<引火点の測定手順>aタグ密閉法による引火点測定の実施。baにおいて、引火点が80°C以下の温度で引火点が測定できない場合にあっては、クリーブランド開放法による引火点測定の実施。本発明の表面処理剤は、上記のような混合溶剤と、溶質とから形成される。ここで、溶剤とは、室温において動粘度が10×105m2/s未満の液体成分と定義し、溶質とは、室温において固体もしくは動粘度が10×105m2/s以上の液体成分と定義する。本発明に係る表面処理剤は、溶質として少なくとも含フッ素化合物を含む。この含フッ素化合物は、通常、ポリフルオロアルキル基を含有する化合物であり、具体的には、該基を含有する含フッ素重合体または含フッ素リン酸エステルが挙げられる。含フッ素重合体は、少なくともポリフルオロアルキル基含有化合物aから導かれる構成単位を含む。この化合物aは、典型的にメタアクリル酸化合物であり、具体的にはメタアクリル酸エステルまたはメタアクリルアミドなどである。化合物aとしては、下記構造が挙げられる。CH2=CR1-COX-Q1-Rf1該式中のR1は水素原子またはメチル基であり、Xは-O-または-NH-であり、Q1は単結合または2価の連結基であり、Rf1は炭素数1~20のポリフルオロアルキル基である。2価の連結基としては炭素数1~5のアルキレン基が好ましい。なお、本発明において、メタアクリルの語は、アクリルおよびメタクリルの両方またはどちらか一方を意味する。このような化合物aを具体的にメタアクリル酸エステルで例示すれば、CH2=CH-COO-CH2n-CF2mF、CH2=CCH3-COO-CH2n-CF2mF上記例示中、添字nは0~4、添字mは1~16の整数である。などが挙げられるが、化合物aは、これらに限定されるものではない。これらのうちでも、mが1~6であるものが好ましい。なお、メタアクリル酸エステルは、表面処理剤に求める性能により適宜選択できる。例えば、撥水性を特に重視する場合はメタクリル酸エステルが好ましく、撥油性や撥IPA性を特に重視する場合や、被膜の耐熱性を特に重視する場合は、アクリル酸エステルである場合が好ましい。含フッ素重合体は、化合物aから導かれる構成単位を、通常50質量以上、好ましくは80質量以上、より好ましくは90質量以上含有する。なお本発明において、重合体における構成単位の質量は、重合に使用した原料化合物がすべて構成単位を構成するとみなした値である。含フッ素重合体が、化合物aのみの重合体である場合には、化合物aの1種の単独重合体でも2種以上の共重合体でもよい。また、含フッ素重合体が共重合体である場合には、他の化合物bから導かれる構成単位を1種または複数種含むことができる。化合物bは、通常、ポリフルオロアルキル基を含有しない化合物であり、たとえばメタアクリル酸、炭素数1~18のアルキル基を有するメタアクリル酸エステル、反応性を有する官能基を含む化合物、例えば、マレイン酸、無水イタコン酸、無水コハク酸等のエチレン性不飽和カルボン酸類、メタアクリルアミド、N-メチルメタアクリルアミド、N-メチロールメタアクリルアミド、N-ブトキシメタアクリルアミド等のアミド化合物、メタアクリル酸ヒドロキシエチル、メタアクリル酸ヒドロキシプロピル等の水酸基含有化合物、γメタアクリロキシプロピルトリメトキシシラン等のアルコキシシリル基含有化合物、メタアクリル酸グリシジル等のエポキシ基含有化合物、2-メタアクリロイロキシエチルコハク酸などのカルボキシル基含有化合物などであるが、これらに限られない。含フッ素リン酸エステルとしては、下記構造が挙げられる。Rf2-Q2-O-r-POOMs該式中のRf2は炭素数1~20のポリフルオロアルキル基であり、Q2は単結合または2価の連結基であり、Mは水素原子、アンモニウム基、置換アンモニウム基またはアルカリ金属原子であり、rは1~3の整数であり、sは0~2の整数であり、rsは3である。2価の連結基としてはOH基で置換されていてもよい炭素数1~5のアルキレン基が好ましい。含フッ素リン酸エステルの具体例としては、以下の化合物が挙げられるが、これらに限定されるものではない。FCF2mCH2CH2POOH2FCF2mCH2CH22POOHFCF2mCH2CHOHCH2OPOOH2FCF2mCH2CHOHCH2O2POOHFCF2mCH2CH2OPOOH2FCF2mCH2CH2O2POOH上記例示中、添字mは1~16の整数であり、好ましくは1~6である。含フッ素リン酸エステルは、表面処理剤として金属表面を処理する場合に特に好適である。また、離型剤として用いる場合にも特に好適である。本発明の表面処理剤は、上記溶剤に溶解もしくは分散させることが可能で、本発明の目的を損なわず、安定性、性能および外観等に悪影響を与えない範囲であれば上記のような含フッ素化合物以外にも他の溶質を特に制限なく含むことができる。たとえば、ジメチルメチルシリコーンやポリエチレングリコールアルキルアミンなどが挙げられる。さらに、被膜表面の腐食を防止するためのpH調整剤、防錆剤、表面処理剤を希釈して使用する場合に液中の重合体の濃度管理をする目的や未処理部品との区別をするための染料、染料の安定剤、難燃剤、消泡剤および帯電防止剤等の他の成分が挙げられる。本発明の表面処理剤は、溶質濃度が20質量以下であることが好ましい。この溶質とは、表面処理剤における溶質全体、すなわち上記含フッ素化合物だけでなく、他の溶質および他の成分も含むことを意味する。本発明の表面処理剤の含フッ素化合物の濃度は、用途によって適宜設定されることが好ましい。防水防湿コート剤では、1~20質量であるのが好ましい。潤滑オイルの染み出し防止剤や電子部品用樹脂付着防止剤では、1~5質量であるのが好ましい。はんだ用フラックス這い上がり防止剤では、濃度が001~1質量であるのが好ましい。離型剤では、01~10質量であるのが好ましい。上記含フッ素化合物の濃度は、各用途での最終的な濃度であればよい。各用途に供するには高濃度、たとえばはんだ用フラックス這い上がり防止剤である場合の1質量を超えていてもなんら差し支えなく、希釈等により適宜調整すればよい。また、含フッ素化合物が含フッ素重合体である場合には、重合体を高濃度固形分濃度で含む重合溶液をそのまま各用途での好適濃度に希釈して使用することができる。溶質全量中の含フッ素化合物の量は、用途により異なっていても構わない。例えば、防水防湿コート剤、潤滑オイルの染み出し防止剤、電子部品用樹脂付着防止剤およびはんだ用フラックス這い上がり防止剤では、溶質成分の90質量以上が含フッ素化合物であることが好ましいが、離型剤では、含フッ素化合物が溶質成分の50質量以下であっても構わない。本発明の表面処理剤の動粘度は、10×105m2/s未満であることが好ましく、より好ましくは50×106m2/s以下である。これらの動粘度範囲であれば、表面処理剤の作業性が良好である。本発明の表面処理剤は、撥水性、撥油性および撥IPA性等の性能を付与したい部分に塗布して被膜を形成して利用することができる。該被膜は、本発明の表面処理剤から溶剤が除去されて形成されるものであり、主として、本発明の溶質成分からなるものである。被覆方法としては一般的な被覆加工方法が採用できる。例えば浸漬塗布、スプレー塗布、ローラー塗布等の方法がある。本発明の表面処理剤の塗布後は、溶剤の沸点以上の温度で乾燥を行うことが好ましい。無論、被処理部品の材質などにより加熱乾燥が困難な場合には、加熱を回避して乾燥すべきである。なお、熱処理の条件は、塗布する表面処理剤の組成や、塗布面積等に応じて選択すればよい。本発明の表面処理剤は、各種材料の処理に適用可能であるが、中でも精密機器部品や摺動部品モーター、時計、HDD、電気部品電子回路や基板、電子部品等および各種樹脂製系のモールドの処理に用いるのが好ましい。中でも、本発明の表面処理剤を、はんだ用フラックス這い上がり防止剤、潤滑オイルのにじみ出し防止剤、防水コート剤、防湿コート剤、電子部品用樹脂付着防止剤および離型剤として用いることが好ましい。以下に本発明を具体的に説明するが、本発明は以下の実施例に限定されるものではない。以下の実施例で使用した化合物は、市場から試薬として入手することができるものまたは既知の合成法によって容易に合成できるものである。また、以下の実施例において、特に断わりのない限りで表示されるものは質量を表すものとする。合成例1含フッ素重合体1C6FMA/HEMA共重合体の合成密閉容器に、CH2=CCH3COOCH2CH2CF26FC6FMAを294質量部、CH2=CCH3COOCH2CH2OHHEMAを6質量部、m-XHFを299質量部および開始剤ジメチル2,2-アゾビス2-メチルプロピオナート,和光純薬工業,V-601を1質量部、それぞれ仕込み、70°Cで18時間反応させた。反応後の重合溶液に、mXHFを加えて希釈し、含フッ素重合体濃度20のmXHF溶液を得た。実施例1~7および比較例1~6表面処理剤の調製表面処理剤の調製に使用した溶剤成分を表1に示す。合成例1で得られた含フッ素重合体溶液を、各所定量の溶剤で重合体濃度02に希釈した。得られた各表面処理剤中の溶剤組成を表2に示す。[組成変化の測定]実施例1、2、4~7の各表面処理剤を80mLのガラス瓶に約100g採取し、ふたを開けたまま、40°Cまたは80°Cに設定した乾燥機中に静置させた。定期的に溶剤の揮発量と組成変化を測定した。測定の結果を表3、4に記載した。同様にして、比較例1~6の40°Cでの組成変化を測定した。測定の結果を表5、6に記載した。なお、表中のB成分比率の推移は、上段がB成分比率、下段が相対質量である。このB成分比率とは、混合溶剤中のB成分の質量比率である。また、相対質量とは、初期の混合溶剤の質量に対する、測定時の混合溶剤の質量の比率であり、100×測定時の質量/初期質量である。本発明の表面処理剤は、広範囲の組成比において、40°Cおよび80°Cで長期間経過しても、比較例とは違い、混合溶剤の組成が、ほとんど変化しないことが分かった。このような混合溶剤組成物は非常に稀である。[引火点測定]実施例2~5の各表面処理剤について、前述の引火点測定を行い、引火性の有無を試験した。実施例2および3は引火点が無く、実施例4は36°Cに、実施例5は35°Cに、それぞれ引火点を有していた。このことから、1と2の合計質量に対して、2の質量比を65以上とすることで、本発明の混合溶剤および表面処理剤は非引火性となることが分かった。また、接触角、動粘度および密度を測定した。結果も表7に示す。[接触角の測定]実施例1~7の各表面処理剤に室温でガラス板を1分間浸漬した後、室温で乾燥させ、各処理剤の被膜を有する各ガラス板を得た。次に各ガラス板の被膜上に、水、IPAまたはn-ヘキサデカンn-HDを滴下し、接触角を測定した。接触角の測定には、自動接触角計OCA-20[dataphysics社製]を用いた。[動粘度の測定]各表面処理剤について、ウベローデ粘度計を用いて、25°Cでの動粘度を測定した。[密度測定]各表面処理剤について、室温でのメスフラスコを用いて体積25mLにおける溶液の重量を測定して密度を算出した。合成例1で得られた含フッ素重合体溶液を、溶剤成分1/2の質量比を30/70とした混合溶剤で表8に記載の濃度に希釈した。得られた実施例8~9について、実施例1~7同様に接触角、動粘度および密度を測定した。結果を表8に示す。溶質として含フッ素リン酸エステルである化合物P10.2と添加剤である化合物Z10.02を、溶剤成分1/2の質量比を30/70とした混合溶剤に溶解させ実施例10を調製した。実施例1~4と同様に接触角、動粘度および密度を測定した。結果を表9に示す。化合物P1:6CH2CHCH2O2P化合物Z1:C18H37NxHyHxyは平均20以上の結果から、本発明では、広範囲の組成比において、組成がほとんど変化しない混合溶剤を得られる。また、組成比を限定することにより、混合溶剤を非引火性とすることもできる。また、本発明の表面処理剤は、上記のような効果を有するとともに、撥水性、撥油性、撥IPA性が、各種基材の表面処理に十分な性能である。"